СПОСОБ ПОДГОТОВКИ ПОДЛОЖКИ ДЛЯ ТЕРМИЧЕСКОГО НАПЫЛЕНИЯ МЕТАЛЛИЧЕСКОГО ПОКРЫТИЯ

1. Способ подготовки для подготовки покрываемой зоны подложки к приему металлического покрытия термическим напылением, отличающийся тем, что выполняют следующие этапы, на которых:
а) наносят слой адгезива на покрываемую зону, причем слой имеет однородную толщину более 10 мкм и менее 100 мкм;
b) прежде, чем адгезив высохнет, проводят холодное напыление металлического порошка на покрываемую зону таким образом, что частицы порошка становятся погруженными, по меньшей мере частично, в упомянутый слой адгезива; и
с) высушивают адгезив, в котором упомянутые частицы порошка остаются захваченными, образуя тем самым грунтовочное покрытие, пригодное для приема металлического покрытия, наносимого термическим напылением;
и тем, что после нанесения адгезива на этапе а) подложку с нанесенным на нее адгезивом помещают в смеситель или мешалку, которые приводят в движение для предотвращения растекания адгезива за пределы покрываемой зоны, причем упомянутое движение продолжают во время этапа b) и этапа с) и останавливают, как только адгезив затвердевает.
2. Способ по предшествующему пункту, отличающийся тем, что слой адгезива имеет толщину более 10 мкм и менее 50 мкм.
50
3. Способ по п. 1, отличающийся тем, что упомянутый слой адгезива имеет толщину меньше, чем средний диаметр d частиц упомянутого порошка.
4. Способ по п. 1, отличающийся тем, что упомянутый слой адгезива формируют из эпоксидного адгезива, включающего смолу и отвердитель, смешиваемые друг с другом перед этапом а).
5. Способ по п. 1, отличающийся тем, что в конце этапа b) частицами порошка покрыты более 70% и менее 95% площади поверхности покрываемой зоны.
6. Способ по п. 1, отличающийся тем, что перед этапом а) выполняют этап а0), состоящий в придании поверхности подложки равномерной шероховатости в покрываемой зоне, в частности, с использованием пескоструйной обработки.
7. Способ по п. 1, отличающийся тем, что в конце этапа с) выполняют этап c’), во время которого грунтовочное покрытие подвергают окончательной обработке для удаления неприклеенных частиц порошка.
8. Способ защиты подложки, выполненной из композитного материала с органической матрицей, от износа, в котором выполняют способ подготовки по п. 1, и дополнительно включающий после этапа с) этап d), во время которого на грунтовочное покрытие наносят металлическое покрытие посредством термического напыления, тем самым формируя на подложке металлический защитный слой.